(57)【要約】【課題】噛み込み不良やスリップの発生を抑制することができるフランジを有する形鋼の中間ユニバーサル圧延方法を提供すること。【解決手段】粗圧延の後に行われる、フランジを有する形鋼の中間ユニバーサル圧延方法であって、粗圧延が施された被圧延材である粗形鋼片に、中間ユニバーサル圧延機を用いた複数の圧延パスによる圧延を施し、複数の圧延パスのうち、少なくとも最初の圧延パスにおいて、中間ユニバーサル圧延機の一対の水平ロールの開度Ｄを、粗形鋼片の長手方向中央側の定常部の圧延に用いる開度Ｄである基準開度Ｄｓよりも大きくした状態で、噛み込み側となる粗形鋼片の搬送方向の先端を中間ユニバーサル圧延機に噛み込ませ、先端を中間ユニバーサル圧延機に噛み込ませた後、基準開度Ｄｓとなるまで一対の水平ロールの開度Ｄを徐々に小さくしながら粗形鋼片を圧延する開度調整圧延を施す。【選択図】図７
2018001198.tif 000002
【特許請求の範囲】
【請求項１】
粗圧延の後に行われる、フランジを有する形鋼の中間ユニバーサル圧延方法であって、
前記粗圧延が施された被圧延材である粗形鋼片に、中間ユニバーサル圧延機を用いた複数の圧延パスによる圧延を施し、
複数の前記圧延パスのうち、少なくとも最初の圧延パスにおいて、前記中間ユニバーサル圧延機の一対の水平ロールの開度を、前記粗形鋼片の長手方向中央側の定常部の圧延に用いる開度である基準開度よりも大きくした状態で、噛み込み側となる前記粗形鋼片の搬送方向の先端を前記中間ユニバーサル圧延機に噛み込ませ、前記先端を前記中間ユニバーサル圧延機に噛み込ませた後、前記基準開度となるまで前記一対の水平ロールの開度を徐々に小さくしながら前記粗形鋼片を圧延する開度調整圧延を施すことを特徴とするフランジを有する形鋼の中間ユニバーサル圧延方法。
【請求項２】
複数の前記圧延パスのうち、最初の圧延パスから最後の圧延パスを除いた複数回目までの圧延パスにおいて前記開度調整圧延を施し、
該開度調整圧延を施す各圧延パスにおいて、前記先端を前記一対の水平ロールに噛み込ませる際の開度を、前記圧延パスの進行に従い小さくすることを特徴とする請求項１に記載のフランジを有する形鋼の中間ユニバーサル圧延方法。
【請求項３】
前記粗圧延では、圧延素材としてスラブを圧延することで、フランジを有する形状の前記粗形鋼片に前記スラブを造形することを特徴とする請求項１または２に記載のフランジを有する形鋼の中間ユニバーサル圧延方法。
【発明の詳細な説明】
【技術分野】
【０００１】
本発明は、フランジを有する形鋼の中間ユニバーサル圧延方法に関する。
【背景技術】
【０００２】
一般に、Ｈ形鋼、及び溝形鋼やＩ形鋼などのＨ形鋼に類似の形鋼は、粗圧延工程、中間圧延工程及び仕上げ圧延工程を順に経ることで圧延製造される。
粗圧延（「ＢＤ圧延」又は「ブレークダウン圧延」ともいう。）工程では、加熱炉で所定の温度に加熱されたスラブやビームブランクの素材を粗圧延機で圧延することで、粗形鋼片と呼ばれる中間素材を造形する粗造形圧延（「粗圧延」ともいう。）が行われる。
【０００３】
中間圧延工程では、通常、粗形鋼片を中間ユニバーサル圧延機及びエッジング圧延機で圧延することで、ウェブ及びフランジを有する所定の寸法形状に造形された粗形鋼片が製造される。この際、中間ユニバーサル圧延機では、上下に配置された一対の水平ロールの円周面でウェブの厚み圧下が行われ、一対の水平ロールの端面と左右に配置された一対の垂直ロールの円周面とでフランジの厚み圧下が行われる。この中間ユニバーサル圧延機による圧延を、中間ユニバーサル圧延という。また、エッジング圧延機では、フランジの両端部が圧延されることで、所定のフランジ幅に造形がなされる。なお、中間圧延工程では、圧延素材がリバース圧延されることで、複数の圧延パスによる圧延が施される。
【０００４】
仕上げ圧延工程では、中間圧延工程を経た圧延素材が仕上げユニバーサル圧延機で仕上げ圧延されることで、最終的な断面形状の製品が製造される。仕上げ圧延では、ウェブ及びフランジの最終厚み圧下、並びにフランジの角度起こしが行われる。
このような形鋼の圧延方法として、例えば、特許文献１には、中間ユニバーサル圧延機での圧延中に、被圧延材の長手方向でフランジ厚み圧下率及びウェブ厚み圧下率の少なくとも一方を変化させる圧延方法が開示されている。特許文献１では、上記の圧延方法を用いることで、製品のフランジ幅を長手方向で一定にすることを目的としている。
【０００５】
また、特許文献２には、ユニバーサル圧延機を用いたＨ形鋼の圧延において、Ｈ形鋼用素材の先端部がユニバーサル圧延機に噛み込まれた時点で、垂直ロールのロール開度を小さくするとともに、水平ロールのロール開度を大きくする圧延方法が開示されている。特許文献２では、垂直ロール及び水平ロールのロール開度が目標ロール開度となるように調整することで、ロール表面の疵に起因した品質劣化を抑制することを目的としている。
【０００６】
さらに、特許文献３には、被圧延材の長手方向端部が粗ユニバーサル圧延機あるいは仕上げユニバーサル圧延機に噛み込む直前に、被圧延材の捩じれ防止制御手段を講じて圧延する圧延方法が開示されている。特許文献３の捩れ防止制御手段では、ユニバーサル圧延機の水平ロール及び竪ロール（垂直ロール）の開度、入側の誘導ガイド隙あるいは竪ロールの圧延方向位置の変更を実施する。特許文献３では、上記の圧延方法を用いることで、ウェブ中心偏りの発生を抑制することを目的としている。
【先行技術文献】
【特許文献】
【０００７】
【特許文献１】特開平１１−１５６４１４号公報
【特許文献２】特開平１１−２６７７０２号公報
【特許文献３】特開平１１−３１４１０１号公報
【発明の概要】
【発明が解決しようとする課題】
【０００８】
ところで、上記の工程でＨ形鋼を製造する場合、中間ユニバーサル圧延の最初のパスにおいて、噛み込み不良やスリップといった現象が多々発生することが問題であった。ここで、噛み込み不良とは、被圧延材が中間ユニバーサル圧延機に噛み込まない状態であり、スリップとは、被圧延材が中間ユニバーサル圧延機に噛み込んだ後に、圧延途中で被圧延材が圧延方向に進まなくなる状態である。噛み込み不良やスリップが発生すると、その圧延素材が低熱となり、圧延の継続が不可能となる「ミスロール」が発生することがある。ミスロールは、歩留りの低下やロールの損傷を招くこととなる。
しかし、特許文献１〜３の圧延方法では、噛み込み不良やスリップの発生を抑制することができず、噛み込み不良やスリップによるミスロールの発生が問題となっていた。
【０００９】
そこで、本発明は、上記の課題に着目してなされたものであり、噛み込み不良やスリップの発生を抑制することができる、フランジを有する形鋼の中間ユニバーサル圧延方法を提供することを目的としている。
【課題を解決するための手段】
【００１０】
本発明の一態様によれば、粗圧延の後に行われる、フランジを有する形鋼の中間ユニバーサル圧延方法であって、上記粗圧延が施された被圧延材である粗形鋼片に、中間ユニバーサル圧延機を用いた複数の圧延パスによる圧延を施し、複数の上記圧延パスのうち、少なくとも最初の圧延パスにおいて、上記中間ユニバーサル圧延機の一対の水平ロールの開度を、上記粗形鋼片の長手方向中央側の定常部の圧延に用いる開度である基準開度よりも大きくした状態で、噛み込み側となる上記粗形鋼片の搬送方向の先端を上記中間ユニバーサル圧延機に噛み込ませ、上記先端を上記中間ユニバーサル圧延機に噛み込ませた後、上記基準開度となるまで上記一対の水平ロールの開度を徐々に小さくしながら上記粗形鋼片を圧延する開度調整圧延を施すことを特徴とするフランジを有する形鋼の中間ユニバーサル圧延方法が提供される。
【発明の効果】
【００１１】
本発明の一態様によれば、噛み込み不良やスリップの発生を抑制することができる。
【図面の簡単な説明】
【００１２】
【図１】本発明の一実施形態に係る圧延設備を示す説明図である。
【図２】粗圧延機の孔型を示す部分正面図である。
【図３】粗圧延工程を示す説明図である。
【図４】中間ユニバーサル圧延機を示す正面図である。
【図５】Ｋ１孔型での圧延後の粗形鋼片の定常部を示す断面図である。
【図６】Ｋ１孔型での圧延後の粗形鋼片の先端部を示す断面図である。
【図７】中間ユニバーサル圧延の最初の圧延パスにおける、粗形鋼片の噛み込みの状態を示す説明図である。
【図８】水平ロールの開度プロフィールを示すグラフである。
【図９】変形例における水平ロールの開度プロフィールを示すグラフである。
【図１０】変形例における水平ロールの開度プロフィールを示すグラフである。
【発明を実施するための形態】
【００１３】
以下の詳細な説明では、本発明の実施形態の完全な理解を提供するように多くの特定の細部について記載される。しかしながら、かかる特定の細部がなくても１つ以上の実施態様が実施できることは明らかであろう。他にも、図面を簡潔にするために、周知の構造及び装置が略図で示されている。
＜中間ユニバーサル圧延機＞
はじめに、本発明の一実施形態に係る中間ユニバーサル圧延機４について説明する。中間ユニバーサル圧延機４は、図１に示す、形鋼の圧延設備１に設けられる圧延設備である。
【００１４】
圧延設備１では、スラブを圧延素材として、フランジを有する形鋼であるＨ形鋼が製造される。圧延設備１は、加熱炉２と、粗圧延機３と、中間ユニバーサル圧延機４と、エッジング圧延機５と、仕上げユニバーサル圧延機６とを有する。圧延設備１では、加熱工程、粗圧延工程、中間圧延工程、及び仕上げ圧延工程が順に行われることで、Ｈ形鋼が製造される。
【００１５】
まず、加熱工程では、加熱炉２にてスラブが所定の温度に加熱される。
次いで、粗圧延工程では、図２に示すように、上下方向（図２における上下方向）に対向し、ロール胴に沿って複数の孔型が設けられた一対のロール３１，３２を有する粗圧延機３で粗圧延が行われる。粗圧延機３は、Ｂｏｘ１孔型３３、Ｂｏｘ２孔型３４、Ｂｏｘ３孔型３５及びＫ１孔型３６の４つの孔型がロール３１，３２に刻設されている。粗圧延工程では、図３（Ａ）に示すように、Ｂｏｘ１孔型３３で被圧延材Ｓであるスラブを圧下することで、スラブの幅両端に割り込みを入れる。そして、図３（Ｂ）及び図３（Ｃ）に示すように、Ｂｏｘ２孔型３４及びＢｏｘ３孔型３５で、Ｂｏｘ１孔型３３で圧下された被圧延材Ｓを順に圧下することで、この割り込みを押し広げ、フランジＳａを形成する。その後、図３（Ｄ）に示すように、Ｋ１孔型３６でフランジＳａが形成された被圧延材Ｓを圧下することで、ウェブＳｂに相当する部分の厚みを薄くしていき、フランジＳａ及びウェブＳｂが形成された粗形状の粗形鋼片Ｓ１が造形される。
【００１６】
粗圧延工程の後、中間圧延工程では、中間ユニバーサル圧延機４及びエッジング圧延機５によって被圧延材Ｓがさらに圧下され、製品形状に近い寸法まで造形が行われる。
中間ユニバーサル圧延機４は、図４に示すように、上下方向（図４における上下方向）に対向する一対の水平ロール４１，４２と、左右方向（図４における左右方向）に対向する一対の垂直ロール４３，４４とを備える。中間ユニバーサル圧延機４では、一対の水平ロール４１，４２によって被圧延材ＳのウェブＳｂがその厚み方向に圧下され、一対の垂直ロール４３，４４と一対の水平ロール４１，４２の端面とによって被圧延材ＳのフランジＳａがその厚み方向に圧下される。なお、一対の水平ロール４１，４２及び一対の垂直ロール４３，４４は、圧下率を調整できるよう、上下方向及び左右方向にそれぞれ移動可能に構成される。
【００１７】
エッジング圧延機５は、上下方向に対向する一対のロール（不図示）を有し、このロールで被圧延材ＳのフランジＳａを上下方向に圧下することで、フランジＳａの幅を調整する。
中間圧延工程では、被圧延材Ｓがリバース搬送され、タンデムに配置された中間ユニバーサル圧延機４及びエッジング圧延機５で複数回の圧延が行われることで、徐々に所定の寸法形状への造形が行われる。この中間ユニバーサル圧延機４及びエッジング圧延機５による被圧延材Ｓの一回の通過での圧延を圧延パスといい、中間圧延工程では、複数の圧延パスによる圧延が行われる。中間ユニバーサル圧延機４による中間ユニバーサル圧延方法の詳細については、後述する。
【００１８】
中間圧延工程の後、仕上げ圧延工程では、仕上げユニバーサル圧延機６によって、被圧延材Ｓがさらに圧下され、最終的な製品形状となるように造形が行われる。仕上げユニバーサル圧延機６は、中間ユニバーサル圧延機４と同様に、一対の水平ロールと一対の垂直ロールとを有する圧延機である。仕上げ圧延工程では、仕上げユニバーサル圧延機６の一対の水平ロール及び一対の垂直ロールによって、被圧延材ＳのフランジＳａ及びウェブＳｂが圧下されることで、フランジＳａ及びウェブＳｂの厚みの最終圧下、並びにフランジＳａの角度起こしが行われる。
【００１９】
このような圧延設備１でＨ形鋼を製造する場合、上述のように、中間ユニバーサル圧延機４による複数の圧延パスのうち最初の圧延パスにおいて、発生し易い噛み込み不良の発生が問題となる。このような問題に対して、本発明者らは、噛み込み不良やスリップの発生の原因を究明すべく、粗圧延が施された粗形鋼片Ｓ１の形状を詳細に調査した。調査の結果、図５及び図６に示すように、粗形鋼片Ｓ１の断面形状が、長手方向の端部と中央側の定常部とで異なることが分かった。特に、長手方向の端部の断面形状は、図６に示すように、矢印で示したウェブＳｂの幅方向（左右方向）両端の厚みが、図５に示す定常部に比べ厚くなる。
【００２０】
このような断面形状の粗形鋼片Ｓ１を中間ユニバーサル圧延機４に噛み込ませる際、つまり中間ユニバーサル圧延の最初の圧延パスにおいて粗形鋼片Ｓ１を噛み込ませる際の、粗形鋼片Ｓ１と中間ユニバーサル圧延機４との関係を図７に示す。中間ユニバーサル圧延の最初の圧延パスでは、主にウェブＳｂの左右方向の両端側について、厚みの圧下が施される。また、最初の圧延パスにおいて、フランジＳａの内面と一対の水平ロール４１，４２の端面形状とを合致させることは困難であり、両者の間には隙間が生じてしまうことから、一対の水平ロール４１，４２によるフランジＳａの圧下は行われない。さらに、一対の垂直ロール４３，４４は、フランジＳａの外面に接するような位置に配されること望ましい。
【００２１】
ここで、通常の中間ユニバーサル圧延では、被圧延材Ｓの各部の寸法を長手方向に均一にするため、被圧延材Ｓの長手方向に全長にわたって一定のロール開度で圧下が行われる。つまり、中間ユニバーサル圧延時における、一対の水平ロール４１，４２及び一対の垂直ロール４３，４４の互いの胴面間隔である各ロール開度は、被圧延材Ｓの長手方向の全長にわたって一定となる。このような圧延条件で、長手方向位置で断面形状が異なる粗形鋼片Ｓ１を中間ユニバーサル圧延機４に噛み込ませようとすると、ウェブＳｂの両端部の厚み圧下が大きすぎる場合、被圧延材Ｓが中間ユニバーサル圧延機４に入っていかず、噛み込み不良が発生する。また、ウェブＳｂの両端部の厚み圧下が小さすぎる場合、被圧延材を中間ユニバーサル圧延機４に引き込む摩擦力が不足することから、この場合も噛み込み不良が発生する。さらに、被圧延材Ｓの長手方向の端部が噛み込むようにロール開度を適切に設定したとしても、定常部においてはウェブＳｂの厚み圧下量が不足し、これにより被圧延材Ｓを推進させる摩擦力が不足することから、スリップが発生する可能性がある。特に、最初の圧延パスにおいては、ウェブＳｂの長手方向端部の厚みと長手方向中央の厚みとの差が大きくなるため、噛み込み不良やスリップが発生し易くなる。
【００２２】
このような問題に対して、本発明者らは、中間ユニバーサル圧延時において、一対の水平ロール４１，４２のロール間隔を変化させることで、噛み込み不良やスリップの発生を抑制することができることを知見した。
この知見に基づいた、本実施形態に係るフランジを有する形鋼の中間ユニバーサル圧延方法について説明する。本実施形態に係る中間ユニバーサル圧延方法は、中間ユニバーサル圧延機４による最初の圧延パスにおいて、定常部の圧下時における一対の水平ロール４１，４２の開度を基準開度とし、長手方向の両端部の圧下時における開度を定常開度よりも大きな開度とする開度調整圧延を施す。
【００２３】
開度調整圧延における、一対の水平ロール４１，４２の開度プロフィールを、図８に示す。図８において、横軸は被圧延材Ｓの先端からの長手方向位置を示し、縦軸は横軸に示す長手方向位置が中間ユニバーサル圧延機４を通過し圧下されるときの一対の水平ロール４１，４２の開度Ｄを示す。図８に示すように、本実施形態では、長手方向中央側の定常部において、開度Ｄは基準開度Ｄｓとなる。基準開度Ｄｓは、通常の中間ユニバーサル圧延と同様であり、最初の圧延パスで必要な圧下率に応じて設定される。これに対して、搬送方向下流側の噛み込み部となる先端側及び搬送方向上流側のしり抜け部となる後端側では、基準開度Ｄｓよりも大きな開度に設定される。本実施形態では、先端及び後端の開度Ｄは、基準開度Ｄｓよりも開度変更量ΔＤだけ大きな開度とする。また、先端側及び後端側の開度Ｄは、先端及び後端から長手方向中央に向かうに従って徐々に小さくなり、開度変更長さＬの領域を超えると開度Ｓが基準開度Ｄｓとなるように設定される。なお、先端側及び後端側の開度変更長さＬの領域では、開度Ｓは長手方向位置の変化に応じて直線的に変化するように設定される。
【００２４】
このような開度調整圧延では、まず、一対の水平ロール４１，４２の開度を基準開度Ｄｓよりも開度変更量ΔＤだけ大きくした状態で、被圧延材Ｓを中間ユニバーサル圧延機４に噛み込ませる。次いで、図８の開度プロフィールに従い、被圧延材Ｓの搬送に合わせて開度Ｄを小さくしていき、先端から開度変更長さＬとなる長手方向位置の圧下が終了した時点で開度Ｄが基準開度Ｄｓとなる。さらに、基準開度Ｄｓでの圧下を続け、後端から先端側に開度変更長さＬとなる長手方向位置の圧下が終了したら、図８の開度プロフィールに従い、開度Ｄを基準開度Ｄｓから徐々に大きくしていく。そして、後端の圧下が行われるときに、開度Ｄが基準開度Ｄｓから開度変更量ΔＤだけ大きくなった状態で、開度調整圧延が終了する。
【００２５】
開度調整圧延における開度変更量ΔＤ及び開度変更長さＬは、粗圧延条件や粗鋼片形状によって適宜設定されるが、一般的には以下の値が好適となる。なお、ウェブ厚みとは、図７におけるウェブＳｂの左右方向中央の上下方向の長さであり、ウェブ高さとは、図７におけるウェブＳｂの左右方向の長さである。
開度変更量ΔＤ：粗形鋼片Ｓ１のウェブ厚みの２０％以下
開度変更長さＬ：粗形鋼片Ｓ１のウェブ高さの１倍〜２倍
そして、最初の圧延パスにて開度調整圧延が施された後は、通常の中間ユニバーサル圧延と同様に、各圧延パスの圧下率に応じた一定の開度Ｄで、中間ユニバーサル圧延機４を用いた複数の圧延パスによる圧下が施されることで、中間ユニバーサル圧延が終了する。
【００２６】
＜変形例＞
以上で、特定の実施形態を参照して本発明を説明したが、これら説明によって発明を限定することを意図するものではない。本発明の説明を参照することにより、当業者には、開示された実施形態の種々の変形例とともに本発明の別の実施形態も明らかである。従って、特許請求の範囲は、本発明の範囲及び要旨に含まれるこれらの変形例または実施形態も網羅すると解すべきである。
【００２７】
例えば、上記実施形態では、開度調整圧延にて先端側及び後端側の開度Ｄを基準開度Ｄｓよりも大きくするとしたが、本発明はかかる例に限定されない。例えば、圧延によって材料の進行方向への慣性力が高まっていれば、後端側については開度Ｄの変更をしなくてもよい。なお、上記実施形態のように後端側で開度Ｄを変更することにより、慣性力が低い状態でも安定して圧延を行うことができる。また、開度調整圧延において、先端が圧下された後、開度Ｄをすぐに小さくせずに、所定の長手方向位置となるまでの間、先端と同じ開度Ｄで圧下を施してもよい。この場合、例えば図９に示す開度プロフィールとなり、先端側では、圧下される長手方向位置が先端から変更開始位置Ｐとなるまでの間は、先端と同じ開度Ｄ（＝Ｄｓ＋ΔＤ）で圧下が行われる。そして、そこから圧延が進むに従い開度Ｓが徐々に小さくなり、先端から開度変更長さＬｓとなる長手方向位置まで圧下が行われると開度Ｓが基準開度Ｄｓになる。変更開始位置Ｐは、粗圧延条件や粗鋼片形状によって適宜設定されるが、一般的には、先端から長手方向に５００ｍｍまでの長さに設定されることが好適である。なお、図９に示す開度プロフィールでは、後端側で開度Ｄの変更をしない条件となっている。
【００２８】
また、上記実施形態では、開度Ｄを変更する際に、図８に示すように、被圧延材Ｓの長手方向位置に対して開度Ｄを直線的な折れ線状に変化させるとしたが、本発明はかかる例に限定されない。開度Ｄを変更する際には、被圧延材Ｓの長手方向位置に対して、滑らかな曲線的に開度Ｄを変化させてもよい。このように、開度Ｄの変化を滑らかにすることで、表面疵などの発生をより抑えることができる。
【００２９】
さらに、上記実施形態では、開度調整圧延を複数の圧延パスのうち最初の圧延パスにのみ適用するとしたが、本発明はかかる例に限定されない。例えば、中間ユニバーサル圧延の複数の圧延パスのうち、最初の圧延パスから最後の圧延パスを除いた複数の圧延パスまでの圧延パスに開度調整圧延を適用してもよい。この場合、被圧延材Ｓの先端及び後端での開度Ｄを、最初の圧延パスにおける開度Ｄを最大として、圧延パスの進行に従い小さくすることが好ましい。例えば、最初の圧延パスに対して、２回目の圧延パス及び３回目の圧延パスでは、開度変更量ΔＤや基準開度Ｄｓに対する先端及び後端での開度Ｄの変更率などを小さくする。この場合、例えば、図１０に示す開度プロフィールで中間ユニバーサル圧延が施される。図１０に示す例では、中間ユニバーサル圧延における４回目までの圧延パスのロール開度を示しており、１回目〜３回目までの圧延パスで開度調整圧延を適用する。図１０に示す例では、１回目の圧延パスでの先端及び後端の開度変更量ΔＤに対して、２回目及び３回目の圧延パスでは開度変更量ΔＤを小さく設定し、４回目以降の圧延パスでは開度変更量ΔＤを０としている（５回目以降の圧延パスは図示を省略）。このような開度プロフィールとすることで、最終的な製品の断面形状を長手方向の全長にわたってより一定にすることができる。
【００３０】
さらに、上記実施形態では、スラブを圧延素材としてＨ形鋼を製造する構成としたが、本発明はかかる例に限定されない。例えば、圧延素材は、ビームブランクやブルームなどの他の形状のものであってもよい。また、製造される形鋼は、Ｈ形鋼に限られず、フランジを有する形鋼であれば、溝形鋼やＩ形鋼、山形鋼などの他の製品形状であってもよい。
さらに、上記実施形態では、開度調整圧延をする際に、開度変更量ΔＤ及び開度変更長さＬを、先端と後端とで同じ値にするとしたが、本発明はかかる例に限定されない。例えば、開度変更量ΔＤ及び開度変更長さＬを、先端と後端とで異なる値にそれぞれ設定してもよい。
【００３１】
＜実施形態の効果＞
（１）本発明の一態様に係る形鋼の中間ユニバーサル圧延方法は、粗圧延の後に行われる、フランジを有する形鋼（例えば、Ｈ形鋼）の中間ユニバーサル圧延方法であって、粗圧延が施された被圧延材Ｓである粗形鋼片Ｓ１に、中間ユニバーサル圧延機４を用いた複数の圧延パスによる圧延を施し、複数の圧延パスのうち、少なくとも最初の圧延パスにおいて、中間ユニバーサル圧延機４の一対の水平ロール４１，４２の開度Ｄを、粗形鋼片Ｓ１の長手方向中央側の定常部の圧延に用いる開度Ｄである基準開度Ｄｓよりも大きくした状態で、噛み込み側となる粗形鋼片Ｓ１の搬送方向の先端を中間ユニバーサル圧延機４に噛み込ませ、先端を中間ユニバーサル圧延機４に噛み込ませた後、基準開度Ｄｓとなるまで一対の水平ロール４１，４２の開度Ｄを徐々に小さくしながら粗形鋼片Ｓ１を圧延する開度調整圧延を施す。
【００３２】
上記（１）の構成によれば、粗形鋼片Ｓ１の先端が中間ユニバーサル圧延機４に噛み込む際に、開度Ｄを基準開度Ｄｓよりも大きくする。これにより、粗形鋼片Ｓ１の先端側において左右方向両端のウェブ厚みが左右方向中央に比べて大きな場合でも、粗形鋼片Ｓ１が中間ユニバーサル圧延機４に噛み込み易くなり、噛み込み不良の発生を抑制することができる。また、粗形鋼片Ｓ１の先端が噛み込んだ後は、基準開度Ｄｓとなるまで開度Ｄを小さくすることで、粗形鋼片Ｓ１の長手方向の定常部において、被圧延材と水平ロール４１，４２との摩擦力が十分に得られる。これにより、中間ユニバーサル圧延時におけるスリップの発生を抑制することができる。つまり、中間ユニバーサル圧延における噛み込み不良やスリップの発生が抑制されることにより、ミスロールに起因する歩留りの低下を防止することができる。
さらに、スリップの発生が抑制されることにより、スリップが発生した際に生じるロールの焼きつき（特に、水平ロール４１，４２のロールコーナーＲ部における焼きつき）に起因する疵の発生も抑制することができ、生産性を向上させることができる。
【００３３】
（２）上記（１）の構成において、複数の圧延パスのうち、最初の圧延パスから最後の圧延パスを除いた複数回目までの圧延パスにおいて開度調整圧延を施し、開度調整圧延を施す各圧延パスにおいて、先端を一対の水平ロール４１，４２に噛み込ませる際の開度Ｄを、圧延パスの進行に従い小さくする。
上記（２）の構成によれば、２回目の圧延パス移行にスリップや噛み込み不良が懸念される場合にも、これらを回避して安定して圧延を行うことができる。
【００３４】
（３）上記（１）または（２）の構成において、粗圧延では、圧延素材としてスラブを圧延することで、フランジを有する形状の粗形鋼片Ｓ１にスラブを造形する。
上記（３）の構成によれば、他の形状の圧延素材を用いる場合に比べ、粗形鋼片Ｓ１の先端側において、左右方向両端のウェブ厚みが左右方向中央に比べて大きくなり易くなる場合において、噛み込み不良やスリップを効果的に抑制することができる。
【実施例】
【００３５】
次に、本発明者らが行った実施例について説明する。実施例では、上記実施形態のように、スラブを圧延素材として、製品寸法で８００ｍｍ×４００ｍｍ×１９ｍｍ×２８ｍｍとなるＨ形鋼を製造した。
実施例の粗圧延工程では、図２に示す４つの孔型を用いて粗形鋼片Ｓ１を造形し、造形後のウェブＳｂの厚みを、長手方向の定常部のウェブＳｂの高さ方向中央で１００ｍｍとした。造形した粗形鋼片Ｓ１について、長手方向の先端における、ウェブＳｂの左右方向端部の厚み（図６に示す、水平ロール４１，４２のＲ部と接するウェブＳｂの厚み）を測定したところ、１２０ｍｍであった。
【００３６】
この粗形鋼片Ｓ１に対して、実施例では、２１回の圧延パスが施される中間ユニバーサル圧延のうち、初めの３回の圧延パスにおいて図８に示す開度プロフィールで調整圧延を行った。表１に実施例の１回目〜３回目までの圧延パスの開度プロフィールとして、変更開始位置Ｐ、開度変更長さＬ、開度変更量ΔＤ及び基準開度Ｄを示す。また、比較として、中間ユニバーサル圧延の１回目〜３回目までの圧延パスにおいて、開度調整圧延を行わずに、表１に示す基準開度Ｄｓで圧延を施した、比較例１，２についても実施した。比較例１，２では、１回目〜３回目までの圧延パスの開度プロフィールを除いた圧延条件は、実施例と同様とした。なお、表１に記載していないが、実施例及び比較例１，２における４回目以降の圧延パスでは、いずれも開度調整圧延は行わず、同じ基準開度Ｄｓで圧下を施した。
【００３７】
【表１】
2018001198.tif 000003
【００３８】
上述の条件で中間ユニバーサル圧延を行った結果、実施例では、噛み込み不良やスリップは発生せず、問題なく圧延が完了したことが確認された。
これに対して、比較例１では、最初の圧延パスにて被圧延材Ｓの先端が中間ユニバーサル圧延機４の水平ロール４１，４２に噛み込まない、噛み込み不良が発生し、圧延を断念せざるを得なかった。また、噛み込み不良対策として比較例１に比べて開度Ｄをやや広げた比較例２では、最初の圧延パスにおいて、定常部の圧延中にスリップが発生した。比較例２では、その後、オペレータの手作業による介入によって、圧延を継続することができたが、スリップに起因する焼きつき疵が製品のフィレット部（フランジＳａとウェブＳｂとの結合部分）に発生し、製品の手入れ処理が必要となった。
【００３９】
さらに、本発明者らは、図９に示す変更開始位置Ｐが０ｍ超となり、後端側で開度Ｄを変更しない開度プロフィールでも同様に圧延を行った。その結果、図９に示す圧延条件においても、噛み込み不良やスリップは発生せず、実施例と同様な効果があることを確認した。
以上の結果から、本発明に係るフランジを有する形鋼の圧延方法によれば、噛み込み不良やスリップの発生が抑制されることが確認された。
【符号の説明】
【００４０】
１  圧延設備
２  加熱炉
３  粗圧延機
３１，３２  ロール
３３  Ｂｏｘ１孔型
３４  Ｂｏｘ２孔型
３５  Ｂｏｘ３孔型
３６  Ｋ１孔型
４  中間ユニバーサル圧延機
４１，４２  水平ロール
４３，４４  垂直ロール
５  エッジング圧延機
６  仕上げユニバーサル圧延機
Ｓ  被圧延材
Ｓ１  粗形鋼片
Ｓａ  ウェブ
Ｓｂ  フランジ
【図１】
2018001198.tif 000004
【図２】
2018001198.tif 000005
【図３】
2018001198.tif 000006
【図４】
2018001198.tif 000007
【図５】
2018001198.tif 000008
【図６】
2018001198.tif 000009
【図７】
2018001198.tif 000010
【図８】
2018001198.tif 000011
【図９】
2018001198.tif 000012
【図１０】
2018001198.tif 000013